본 발명 에 따르 지 않 는 통로 C ( 비교 예 8 ) : ( 약 100 g / l 로 예비 압축 된 ) 실시 예 12 로부터 통로 A 를 통해 얻 은 재료 를 제조 후 실온 에서 3 개월 동안 저장 하 였 다 . 이어서 , 통로 B 의 세팅 을 이용 하 여 재료 를 그래 뉼화 하 였 다 . 수득 된 그래 뉼은 단지 낮 은 기계 적 안정 성 을 나타내 었 고 체질 동안 부분 적 으로 붕해 되 었 다 .